(57)【要約】【課題】屋外でも長期にわたって使用可能なデッキ材を提供する。【解決手段】デッキ材１の基材２として人工大理石を用いる。基材２の表面に、紫外線カット剤を含有するシリコーン樹脂の層３が形成されている。【選択図】図１
2015094074.tif 000002
【特許請求の範囲】
【請求項１】
人工大理石で形成された板状の基材の表面に、紫外線カット剤を含有するシリコーン樹脂の層が形成されていることを特徴とするデッキ材。
【請求項２】
前記人工大理石は、ビニルエステル系人工大理石であることを特徴とする請求項１に記載のデッキ材。
【請求項３】
前記基材を固定する足部を有することを特徴とする請求項１又は２に記載のデッキ材。
【発明の詳細な説明】
【技術分野】
【０００１】
本発明は、デッキ材に関する。
【背景技術】
【０００２】
ベランダ、バルコニー、テラス等の床を構成するデッキ材の基材として天然の木材が用いられる場合が多い。天然の木材は乾燥および湿潤の繰り返しによって割れ、反り、痩せ、スキマ、フシ抜け、ささくれ、変色等が発生しやすい。また、設置環境によっては、シロアリ等の害虫やカビ、藻の発生も懸念されるため、長期にわたり品質が安定しないという指摘もある。そこで、基材として人工大理石を用いた床材や床パネルがこれまで提案されている（例えば、特許文献１−２参照）。
【先行技術文献】
【特許文献】
【０００３】
【特許文献１】特開２００１−１２０６５号公報
【特許文献２】実開昭６２−１３１５３６号公報
【発明の概要】
【発明が解決しようとする課題】
【０００４】
人工大理石は、意匠性、耐熱性、耐薬品性、加工性に優れるため、キッチン、バス、家具等に幅広く使用されている。しかしながら、紫外線による黄変や劣化等、耐候性に課題があるため、屋外での使用に制約があった。
【０００５】
本発明は、以上のとおりの事情に鑑みてなされたものであり、屋外でも長期にわたって使用可能なデッキ材を提供することを課題としている。
【課題を解決するための手段】
【０００６】
上記の課題を解決するために、本発明のデッキ材は、人工大理石で形成された板状の基材の表面に、紫外線カット剤を含有するシリコーン樹脂の層が形成されていることを特徴とする。
【０００７】
このデッキ材においては、前記人工大理石は、ビニルエステル系人工大理石であることが好ましい。
【０００８】
また、このデッキ材においては、前記基材を固定する足部を有することが好ましい。
【発明の効果】
【０００９】
本発明のデッキ材によれば、屋外でも長期にわたって使用可能である。
【図面の簡単な説明】
【００１０】
【図１】本発明のデッキ材の一実施形態を示した模式図である。
【発明を実施するための形態】
【００１１】
本発明のデッキ材の実施形態を図面を参照して説明する。図１は、本発明のデッキ材の一実施形態を示した模式図である。図１（ａ）は断面図であり、図１（ｂ）は表面側からみた図であり、図１（ｃ）は裏面側からみた図である。
【００１２】
図１のデッキ材１は、人工大理石で形成された板状の基材２の表面に、紫外線カット剤を含有するシリコーン樹脂の層３（以下、単に、シリコーン樹脂の層とも称する）が形成されている。
【００１３】
基材２の形状としては、例えば、図１に示すように、方形状とすることができる。
【００１４】
基材２を形成する人工大理石は、熱硬化性樹脂と無機質充填材とを主に含有する樹脂組成物の成形体として構成される。
【００１５】
熱硬化性樹脂としては、例えば、ビニルエステル樹脂、不飽和ポリエステル樹脂、アクリル樹脂等を挙げることができる。なかでもビニルエステル樹脂は耐水性、強靭性に優れる。このため、ビニルエステル樹脂を用いて形成した人工大理石（ビニルエステル系人工大理石）が基材として好ましく用いられる。
【００１６】
ビニルエステル樹脂としては、ビスフェノール型ビニルエステル樹脂、ノボラック型ビニルエステル樹脂等が挙げられる。これらは単独で用いてもよいし、併用して用いてもよい。
【００１７】
無機質充填材は、基材２に質感、強度等を付与するために配合される。無機質充填材の具体例として、珪酸カルシウム、タルク、シリカ、炭酸カルシウム、水酸化アルミニウム、水酸化マグネシウム、硫酸カルシウム、硫酸バリウム、タルク、クレー、アルミナ等のセラミック粒子、雲母、砂岩等の鉱物系粉砕粒子等が挙げられる。これらは単独で用いてもよいし、併用して用いてもよい。
【００１８】
無機質充填材は、平均粒径が０．１〜２００μｍの範囲内であることが好ましく、特に１〜１００μｍの範囲内であることが好ましい。平均粒径が０．１〜２００μｍの範囲内の無機質充填材を用いることで、基材の耐衝撃強度を向上させることができる。また、樹脂組成物の粘度上昇を抑制し、取扱い作業性を向上させることもできる。なお、平均粒径は、市販のレーザー回折・散乱式粒度分布測定装置を用いて、レーザー回折・散乱法による粒度分布の測定値から、累積分布によるメディアン径（ｄ５０、体積基準）として求めることができる。
【００１９】
無機質充填材はそのまま用いてもよいし、シランカップリング剤等で処理して用いてもよい。シランカップリング剤で処理することで、樹脂と無機質充填材との密着性、及び基材２とその表面に形成されるシリコーン樹脂の層３との密着性を向上させることができるので好ましい。
【００２０】
無機質充填材は、例えば、熱硬化性樹脂１００質量部に対して１０〜４００質量部の範囲内で配合される。これによって、質感、強度等をより向上させることができる。
【００２１】
樹脂組成物には、スチレンモノマー、アクリルモノマー等の架橋剤が配合されていてもよい。その他、柄材、着色トナー、内部離型剤、硬化剤、開始剤等の添加剤も配合されていてもよい。これら添加材は、熱硬化性樹脂の種類、硬化温度、金型等によって適宜選択して用いればよい。
【００２２】
上記した樹脂組成物を用いて基材２を形成するには、樹脂組成物を型に流し込んで固化させる注型成形を適用すればよい。また、熱プレス成形や押出成形も適用することができる。成形により得られた基材を対象商材の形状にカット加工した後は、表面研磨加工を行うことが好ましい。表面研磨加工を施すことにより、基材２自体の意匠性が高まるだけでなく、その後に施される塗膜（シリコーン樹脂の層３）との密着性も向上させることができる。
【００２３】
シリコーン樹脂の層３は、シリコーン樹脂又はシリコーン樹脂を形成可能な化合物と紫外線カット剤とを有するコーティング樹脂組成物を基材２表面に塗装し硬化させて塗膜として形成することができる。
【００２４】
コーティング樹脂組成物が有するシリコーン樹脂又はシリコーン樹脂を形成可能な化合物としては、例えば、オルガノアルコキシシラン及びその部分加水分解物、オルガノアルコキシシランの重合体等が挙げられる。強度等、耐久性の観点からこれらの中から選ばれる１種以上の化合物と重合体を混合して用いるのが好ましい。
【００２５】
コーティング樹脂組成物が有する紫外線カット剤としては、例えば、酸化チタン、酸化亜鉛、酸化セリウム等の金属酸化物系の無機系紫外線吸収剤が挙げられる。また、ベンゾトリアゾール系、ベンゾフェノン系、シアノアクリレート系、サリチル酸エステル系等、有機系紫外線吸収剤も挙げられる。有機系紫外線吸収剤は、ヒンダードアミン系光安定剤と併用してもよい。長期的な耐候性を付与するためには、無機系紫外線吸収剤を用いることが好ましい。
【００２６】
紫外線カット剤は、例えば、コーティング樹脂組成物中、シリコーン樹脂又はシリコーン樹脂を形成可能な化合物１００質量部に対して５〜５０質量部の範囲内で配合されることが好ましく、より好ましくは２０〜３０質量部の範囲内である。これによって、耐候性をより向上させることができる。
【００２７】
コーティング樹脂組成物には、塗膜物性および塗装性を改良するために、硬化触媒、抗菌剤、防黴剤、艶消し剤、消泡剤、増粘剤、沈降防止剤、レベリング剤、分散剤、熱安定剤、ワックス成分、溶媒成分等が配合されていてよい。
【００２８】
コーティング樹脂組成物を基材２に塗装して形成されるシリコーン樹脂の層３の厚みは、紫外線を９０％以上遮蔽できる程度の厚みであることが望ましい。具体的には、１〜３０μｍであることが好ましい。シリコーン樹脂の層３の厚みが１〜３０μｍとなるようにコーティング樹脂組成物を基材２に塗装することで、未塗装部分の発生や塗装ムラを低減することができる。また、意匠性の低下やクラックの発生を抑制することができる。
【００２９】
コーティング樹脂組成物の基材２への塗布回数は、特に制限はなく、一回または二回以上でもよい。塗布方式としては、従来公知の方法が挙げられる。例えば、フローコーター、ロールコーター、カーテンコート、ナイフコート、スピンコート、テーブルコート、シートコート、枚葉コート、ダイコート、バーコートによる方法である。また、吹き付け法、エアレススプレー法、エアスプレー法、刷毛塗り、コテ塗り、浸漬法、引き上げ法等でもよい。これら方法にて自動化して塗布してもよいし、手動にて塗布してもよい。
【００３０】
こうして、人工大理石で形成された板状の基材２の表面に、紫外線カット剤を含有するシリコーン樹脂の層３が形成されているデッキ材１を得る。このデッキ材１は、表面に、紫外線カット剤を含有するシリコーン樹脂の層３が形成されているので、耐候性に優れ、屋外でも長期にわたって使用可能である。
【００３１】
デッキ材１は、地面への設置を容易にするために、また複数枚を平面状に並べて床を構成しやすくするために、図１に示すように、基材１を固定する足場１０を有していてもよい。
【００３２】
足部１０は、基材２を設置して固定可能な基材設置部１１を有している。基材設置部１１は、基材２を嵌合して設置できるように周囲に側壁１２、底面に略Ｘ字状の格子状に形成された底壁１３を有する。側壁１２には、外側に、隣接するデッキ材１の足部１０と連結可能な係合片１４が形成されている。底壁１３には、略Ｘ字状に交差している部分に、足場１０と基材２とを固定するためのビス等の固着具を挿入可能な固着具挿入部１５が形成されている。
【００３３】
基材２を足場１０に固定するに際しては、まず、足場１０の基材設置部１１の上方から基材２を嵌め込み、基材２の裏面を底壁１３に当接させる。次いで、足場１０の固着具挿入部１５の下方から固着具を固着具挿入部１５に差し込み、基材２にねじ込むなどして足場１０と基材２とを固定する。こうして、基材２が足場１０に固定されたデッキ材１を得る。複数枚のデッキ材１を平面状に並べ、隣接するデッキ材１の係合片１４同士を係合させることによってデッキ材１を連結させ、ベランダ、バルコニー、テラス等の床を構成することができる。
【００３４】
以下、実施例により本発明をさらに詳しく説明するが、本発明はこれらの実施例に何ら限定されるものではない。
【実施例】
【００３５】
＜実施例１＞
ビニルエステル樹脂（ネオポール８１０１/日本ユピカ株式会社製）１００質量に対して、硬化剤（パーオクタＯ/日本油脂株式会社製）を１質量部添加して所定時間撹拌した。その後、無機質充填材として水酸化アルミニウム（ＣＷ−３１０ＳＨ 住友化学（株）製）をビニルエステル樹脂１００質量部に対して２００質量部添加して真空撹拌を行い樹脂組成物を得た。
【００３６】
得られた樹脂組成物を予め離型剤処理を施した注型用型に注入し９０℃で２時間加熱することで硬化させ、脱型後さらに６０℃で２時間アニールすることで完全に硬化させた。得られた硬化物をサンドブラストにより＃８００で表面を研磨することによって人工大理石基材を得た。
【００３７】
シリコーン樹脂（ＫＲ−２８２／信越化学工業（株）製）１００質量部に対して、紫外線カット剤として酸化亜鉛（ＮＡＮＯＦＩＮＥ  ５０Ａ／堺化学製）ＭＴＭＳ分散体を酸化亜鉛が３０質量部になるように添加し、所定時間攪拌をした。その後、硬化触媒としてシランカップリング剤（ＫＢＭ−６０３／信越化学工業（株）製）を、シリコーン樹脂１００質量部に対して３質量部添加し、さらに所定時間攪拌を行い、コーティング樹脂組成物を得た。
【００３８】
次いで、得られたコーティング樹脂組成物を膜厚が５μｍになるように人工大理石基材にスプレー塗装し、１２０℃で２０分間硬化させることで、人工大理石デッキ基材を得た。
＜実施例２＞
実施例１と同様の方法により人工大理石基材を得た。
【００３９】
実施例１のコーティング樹脂組成物において、シリコーン樹脂１００質量部に対して、酸化亜鉛が２０質量部になるように添加した以外は、実施例１と同様にしてコーティング樹脂組成物を得た。
【００４０】
得られたコーティング樹脂組成物を用いて実施例１と同様の方法により人工大理石デッキ基材を得た。
＜比較例１＞
実施例１と同様の方法により人工大理石基材を得た。
【００４１】
シリコーン樹脂（ＫＲ−２８２/信越化学工業（株）製）１００質量部に対して、硬化触媒としてシランカップリング剤（ＫＢＭ−６０３/信越化学工業（株）製）を３質量部添加し、さらに所定時間攪拌を行い、コーティング樹脂組成物を得た。
【００４２】
得られたコーティング樹脂組成物を用いて実施例１と同様の方法により人工大理石デッキ基材を得た。
＜比較例２＞
ビニルエステル樹脂（ネオポール８１０１／日本ユピカ株式会社製）１００重量部に対して、硬化剤（パーオクタＯ／日本油脂株式会社製）１質量部、紫外線吸収剤（ＪＦ−８０／城北化学工業株式会社製）１質量部を添加して所定時間撹拌した。その後、無機質充填材として水酸化アルミニウム（ＣＷ−３１０ＳＨ  住友化学（株）製）をビニルエステル樹脂１００質量部に対して２００質量部添加して真空撹拌を行い樹脂組成物を得た。
【００４３】
得られた樹脂組成物を予め離型剤処理を施した注型用型に注入し９０℃で２時間加熱することで硬化させ、脱型後さらに６０℃で２時間アニールすることで完全に硬化させた。得られた硬化物をサンドブラストにより＃８００で表面を研磨することによって人工大理石デッキ基材を得た。
＜性能試験の実施＞
実施例１−２及び比較例１−２で得られた人工大理石デッキ基材について、耐候性及び塗膜の密着性を評価した。
＜耐候性の評価＞
促進耐候性試験機（アイスーパーＵＶテスター  Ｗ１５１／岩崎電気製）を用いて、耐候性を評価した。試験は、紫外線照射強度  １００  ｍｗ／ｃｍ２  で５０時間とした。判定基準は以下の通りである。
【００４４】
○：ΔＥ＝３未満、塗膜剥離なし
△：ΔＥ＝３以上１０未満、塗膜剥離なし
×：ΔＥ＝１０以上、または塗膜剥離あり
なお、本実施例及び比較例においては「△」の評価となる人工大理石デッキ基材はなかった。
＜密着性の評価＞
促進耐候性試験機による耐候性の評価の実施前、及び実施後において、ＪＩＳ  Ｋ５６００に基づき、碁盤目密着試験（２５升目）を実施して塗膜の密着性を評価した。
判定基準は以下の通りである。
【００４５】
○：２５／２５塗膜剥離なし
△：２０／２５以上塗膜剥離なし
×：２０／２５未満剥離なし
なお、本実施例及び比較例においては「△」の評価となる人工大理石デッキ基材はなかった。
【００４６】
以上の結果を表１に示す。
【００４７】
【表１】
2015094074.tif 000003
【００４８】
表１の結果に示すように、実施例１−２で得られた人工大理石デッキ基材は、表面に、紫外線カット剤を含有するシリコーン樹脂の層（塗膜）が形成されているので、比較例１−２で得られた人工大理石デッキ基材に比べて耐候性が優れていることが確認された。また、実施例１−２で得られた人工大理石デッキ基材の塗膜の密着性は、促進耐候性試験機による耐候性の評価の実施後において、比較例１で得られた人工大理石デッキ基材に比べて優れていることも確認された。このことから、実施例１−２で得られた人工大理石デッキ基材は、屋外でも長期にわたって使用可能であることが確認された。
【００４９】
一方、比較例１−２で得られた人工大理石デッキ基材は、表面に、紫外線カット剤を含有するシリコーン樹脂の層が形成されていないので、耐候性が劣っている。
【符号の説明】
【００５０】
１  デッキ材
２  基材
３  紫外線カット剤を含有するシリコーン樹脂の層
【図１】
2015094074.tif 000004